(57)【要約】      （修正有）【課題】偏光選択反射層での光の損失の影響を最小限に抑えて映像を鮮明に表示することが可能な視認性に優れた投影スクリーンを提供する。【解決手段】投影スクリーン１０は、特定の偏光成分の光を選択的に反射する偏光選択反射層１１と、偏光選択反射層１１を支持する支持基材１２とを有している。偏光選択反射層１１は、互いに積層された複数の部分選択反射層１１ａ，１１ｂ，１１ｃを有し、これらの各部分選択反射層１１ａ，１１ｂ，１１ｃは、特定の偏光成分の光を選択的に反射するコレステリック液晶構造を有している。また、各部分選択反射層１１ａ，１１ｂ，１１ｃのコレステリック液晶構造は、螺旋軸の方向が異なる複数の螺旋構造領域を含み、このようなコレステリック液晶構造の構造的な不均一性により、選択的に反射される光（反射光３３）を拡散させる。【選択図】  図１
2005070768.tif 000002
【特許請求の範囲】
【請求項１】
投射された映像光を反射して映像を表示する投影スクリーンにおいて、
特定の偏光成分の光を選択的に反射する偏光選択反射層であって、互いに積層された少なくとも２層以上の部分選択反射層を有する偏光選択反射層を備え、
前記各部分選択反射層は、特定の偏光成分の光を選択的に反射する構造を有し、前記各部分選択反射層の前記構造は、赤色（Ｒ）、緑色（Ｇ）及び青色（Ｂ）の波長域のうちの異なる波長域の光を選択的に反射するように互いに異なり、前記各部分選択反射層のうち緑色（Ｇ）の波長域の光を選択的に反射する部分選択反射層が前記偏光選択反射層のうち映像光が投射される側から遠い方の側に配置されていることを特徴とする投影スクリーン。
【請求項２】
前記特定の偏光成分の光は、右円偏光又は左円偏光であることを特徴とする、請求項１に記載の投影スクリーン。
【請求項３】
前記特定の偏光成分の光は、片方の直線偏光であることを特徴とする、請求項１に記載の投影スクリーン。
【請求項４】
前記偏光選択反射層の前記各部分選択反射層により反射された光を拡散する拡散要素をさらに備えたことを特徴とする、請求項１乃至３のいずれか一項に記載の投影スクリーン。
【請求項５】
前記偏光選択反射層の前記各部分選択反射層は、それ自体が拡散性を有することを特徴とする、請求項１乃至４のいずれか一項に記載の投影スクリーン。
【請求項６】
前記偏光選択反射層の前記各部分選択反射層は、コレステリック液晶構造を有し、このコレステリック液晶構造の構造的な不均一性により、選択的に反射される光を拡散させることを特徴とする、請求項５に記載の投影スクリーン。
【請求項７】
前記各部分選択反射層の前記コレステリック液晶構造は、螺旋軸の方向が異なる複数の螺旋構造領域を含むことを特徴とする、請求項６に記載の投影スクリーン。
【請求項８】
前記各部分選択反射層を含む前記偏光選択反射層を支持する支持基材であって、前記緑色（Ｇ）の波長域の光を選択的に反射する部分選択反射層の側に配置された支持基材をさらに備えたことを特徴とする、請求項１乃至７のいずれか一項に記載の投影スクリーン。
【請求項９】
前記支持基材は、可視光域の光を吸収する光吸収層を含む吸収基材であることを特徴とする、請求項８に記載の投影スクリーン。
【請求項１０】
前記支持基材は、可視光域の少なくとも一部の光を透過する透明基材であることを特徴とする、請求項８に記載の投影スクリーン。
【請求項１１】
前記偏光選択反射層のうち隣接した部分選択反射層の間に、易接着性を有する中間層が設けられていることを特徴とする、請求項１乃至１０のいずれか一項に記載の投影スクリーン。
【請求項１２】
前記偏光選択反射層のうち隣接した部分選択反射層の間に、バリア性を有する中間層が設けられていることを特徴とする、請求項１乃至１０のいずれか一項に記載の投影スクリーン。
【請求項１３】
ハードコート層、防眩層、反射防止層、紫外線吸収層及び帯電防止層からなる群から選択された少なくとも一つの層を含む機能性保持層をさらに備えたことを特徴とする、請求項１乃至１２のいずれか一項に記載の投影スクリーン。
【請求項１４】
前記機能性保持層は防眩層であり、この防眩層は不規則な凹凸形状を有する屈折率が等方な層からなることを特徴とする、請求項１３に記載の投影スクリーン。
【請求項１５】
前記防眩層は、マット表面を有するＴＡＣフィルムであることを特徴とする、請求項１４に記載の投影スクリーン。
【請求項１６】
前記偏光選択反射層のうち映像光が投射される側の表面に凹凸形状が形成され、この凹凸形状により前記偏光選択反射層に防眩機能が付与されていることを特徴とする、請求項１乃至１２のいずれか一項に記載の投影スクリーン。
【請求項１７】
前記各部分選択反射層は、重合性の液晶材料からなることを特徴とする、請求項１乃至１６のいずれか一項に記載の投影スクリーン。
【請求項１８】
請求項１乃至１７のいずれか一項に記載の投影スクリーンと、
前記投影スクリーン上に映像光を投射する投影機とを備えたことを特徴とする投影システム。
【発明の詳細な説明】
【技術分野】
【０００１】
本発明は、投影機により投影スクリーン上に映像光を投射して映像を表示する投影システムに係り、とりわけ、映像を鮮明に表示することが可能な視認性に優れた投影スクリーン及びそれを備えた投影システムに関する。
【背景技術】
【０００２】
従来の投影システムとしては、投影機により投射された映像光を投影スクリーン上に映し出し、その反射光を観察者が映像として観察するものが一般的である。
【０００３】
このような従来の投影システムで用いられる投影スクリーンとしては、白色の紙材や布材の他、プラスチックフィルム上に光を白色散乱するインキを塗装したものなどが一般に用いられている。また、より高品質な投影スクリーンとして、ビーズやパールなどを練りこんだ散乱層を含み、この散乱層によって映像光の散乱状態を制御するものが市販されている。
【０００４】
ところで、近年では、投影機本体の小型化や価格の低下などに伴って、ホームシアターなどの家庭用途の需要が増加してきており、投影システムが一般家庭で用いられることが多くなってきている。この場合、投影システムは家庭のリビングスペースなどに設置されることが多いが、このような場所は通常、外光や照明光などの環境光が入りやすい設計となっている。このため、家庭用途の投影システムで用いられる投影スクリーンとしては、明るい環境光の下でも良好な映像表示を実現することが可能なものが望まれている。
【０００５】
しかしながら、上述した従来の投影スクリーンでは、外光や照明光などの環境光についても映像光と同様に反射してしまうので、明るい環境光の下で良好な映像表示を実現することが困難であるという問題がある。
【０００６】
具体的には、従来の投影システムでは、投影スクリーン上に投射される投影機からの投射光（映像光）の強度差によって映像の濃淡が作り出されており、例えば、黒地に白の絵を映し出すような場合には、投射光が投影スクリーンに当たる部分が白、それ以外の部分が黒となり、このような白黒の明るさの差により映像の濃淡が作り出されている。この場合、良好な映像表示を実現するためには、白表示の部分をより明るくし、黒表示の部分をより暗くして、コントラストを大きくする必要がある。
【０００７】
しかしながら、上述した従来の投影スクリーンでは、外光や照明光などの環境光を映像光との区別なく反射してしまうので、白表示の部分及び黒表示の部分の両方が明るくなり、白黒の明るさの差が小さくなってしまう。このため、上述した従来の投影スクリーンでは、部屋を暗くするための手段や環境などを用いて外光や照明光などの環境光の影響を抑えない限り、良好な映像表示を実現することが困難であるという問題がある。
【０００８】
このような背景の下で、従来から、明るい環境光の下でも良好な映像表示を実現することが可能な投影スクリーンが研究されており、例えばホログラムを利用したものや、偏光分離層を利用したものなどが提案されている（特許文献１及び２参照）。
【特許文献１】特開平５−１０７６６０号公報
【特許文献２】特開２００２−５４０４４５号公報
【発明の開示】
【発明が解決しようとする課題】
【０００９】
しかしながら、上述した従来の投影スクリーンのうち、ホログラムを利用した投影スクリーンでは、散乱効果を制御して白表示の部分をより明るくすることができ、明るい環境光の下で比較的良好な映像表示を実現することができるものの、ホログラムは波長選択性はあるものの、偏光選択性を有しておらず、一定の限度でしか映像を鮮明に表示することができないという問題がある。また、ホログラムを利用した投影スクリーンでは、製造上の問題から大画面化が困難であるという問題もある。
【００１０】
一方、偏光分離層を利用した投影スクリーンでは、白表示の部分を明るくしつつ、黒表示の部分をより暗くすることが可能であり、上述したようなホログラムを利用したものに比べて、明るい環境光の下で映像を鮮明に表示することができる。
【００１１】
このような偏光分離層を利用した投影スクリーンに関し、本発明者は先に、コレステリック液晶構造を有する偏光選択反射層を備え、コレステリック液晶構造の構造的な不均一性により映像の視認性を低下させることなく映像光の反射光に散乱効果を与えることができる投影スクリーンを提案している（特願２００３−１６５６８７号）。
【００１２】
本発明は上記特願２００３−１６５６８７号に記載された発明を改良したものであり、偏光選択反射層での光の損失の影響を最小限に抑えて映像を鮮明に表示することが可能な視認性に優れた投影スクリーン及びそれを備えた投影システムを提供することを目的とする。
【課題を解決するための手段】
【００１３】
本発明は、第１の解決手段として、投射された映像光を反射して映像を表示する投影スクリーンにおいて、特定の偏光成分の光を選択的に反射する偏光選択反射層であって、互いに積層された少なくとも２層以上の部分選択反射層を有する偏光選択反射層を備え、前記各部分選択反射層は、特定の偏光成分の光を選択的に反射する構造を有し、前記各部分選択反射層の前記構造は、赤色（Ｒ）、緑色（Ｇ）及び青色（Ｂ）の波長域のうちの異なる波長域の光を選択的に反射するように互いに異なり、前記各部分選択反射層のうち緑色（Ｇ）の波長域の光を選択的に反射する部分選択反射層が前記偏光選択反射層のうち映像光が投射される側から遠い方の側に配置されていることを特徴とする投影スクリーンを提供する。
【００１４】
なお、上述した第１の解決手段において、前記特定の偏光成分の光は、右円偏光又は左円偏光であることが好ましい。また、前記特定の偏光成分の光は、片方の直線偏光であってもよい。
【００１５】
また、上述した第１の解決手段において、前記偏光選択反射層により反射された光を拡散する拡散要素をさらに備えたり、前記偏光選択反射層自体が拡散性を有するようにすることが好ましい。
【００１６】
さらに、上述した第１の解決手段において、前記偏光選択反射層は、コレステリック液晶構造を有し、このコレステリック液晶構造の構造的な不均一性により、選択的に反射される光を拡散させることが好ましい。なおこの場合、前記各部分選択反射層の前記コレステリック液晶構造は、螺旋軸の方向が異なる複数の螺旋構造領域を含むことが好ましい。
【００１７】
さらに、上述した第１の解決手段においては、前記各部分選択反射層を含む前記偏光選択反射層を支持する支持基材であって、前記緑色（Ｇ）の波長域の光を選択的に反射する部分選択反射層の側に配置された支持基材をさらに備えることが好ましい。なお、前記支持基材は、可視光域の光を吸収する光吸収層を含む吸収基材であってもよく、また、可視光域の少なくとも一部の光を透過する透明基材であってもよい。
【００１８】
さらに、上述した第１の解決手段においては、前記偏光選択反射層のうち隣接した部分選択反射層の間に、易接着性又はバリア性を有する中間層が設けられていることが好ましい。
【００１９】
さらに、上述した第１の解決手段においては、ハードコート層、防眩層、反射防止層、紫外線吸収層及び帯電防止層からなる群から選択された少なくとも一つの層を含む機能性保持層をさらに備えることが好ましい。ここで、前記機能性保持層が防眩層である場合には、この防眩層は不規則な凹凸形状を有する屈折率が等方な層からなることが好ましく、例えば、マット表面を有するＴＡＣフィルムを用いるとよい。また、前記偏光選択反射層のうち映像光が投射される側の表面に凹凸形状が形成され、この凹凸形状により前記偏光選択反射層に防眩機能が付与されていてもよい。
【００２０】
さらにまた、上述した第１の解決手段において、前記各部分選択反射層は、重合性の液晶材料からなることが好ましい。
【００２１】
本発明は、第２の解決手段として、上述した第１の解決手段に係る投影スクリーンと、前記投影スクリーン上に映像光を投射する投影機とを備えたことを特徴とする投影システムを提供する。
【発明の効果】
【００２２】
本発明によれば、偏光選択反射層の各部分選択反射層の構造を、赤色（Ｒ）、緑色（Ｇ）及び青色（Ｂ）の波長域のうちの異なる波長域の光を選択的に反射するように互いに異ならせ、かつ、各部分選択反射層のうち緑色（Ｇ）の波長域の光を選択的に反射する部分選択反射層を、偏光選択反射層のうち映像光が投射される側から遠い方の側に配置するようにしている。ここで、観察側から入射した各色の波長域の光は偏光選択反射層の対応する部分選択反射層で反射されて観察側に戻ることとなるが、各部分選択反射層は、ある特定の色の波長域の光を選択的に反射する選択反射波長域に加えて、当該特定の色の波長域以外の光を選択的に反射するサイドバンドを有している（コレステリック規則性を有する偏光選択反射層の場合を示す図８参照）。このため、ある部分選択反射層で反射されて観察側に戻る光の一部は、当該部分選択反射層よりも観察側に位置する部分選択反射層のサイドバンドで反射されてその一部が迷光となり、光の損失の原因となる。本発明においては、上述したようにして、視感度の高い緑色（Ｇ）の波長域の光を選択的に反射する部分選択反射層を、視感度の低い赤色（Ｒ）及び青色（Ｂ）の波長域の光を選択的に反射する部分選択反射層よりも観察側から遠い方の側に配置しているので、視感度の低い赤色（Ｒ）及び青色（Ｂ）の波長域の光の損失を最小限に抑えて、赤色（Ｒ）、緑色（Ｇ）及び青色（Ｂ）の波長域の光を視感度の観点からバランス良く反射することができ、その結果、映像を鮮明に表示することができる。
【００２３】
また、本発明によれば、偏光選択反射層の各部分選択反射層が、特定の偏光成分の光（例えば右円偏光）のみを選択的に反射するので、偏光特性のない外光や照明光などの環境光を偏光選択反射層で約５０％しか反射しないようにすることができる。このため、白表示などの明表示の部分の明るさが同じ場合でも、黒表示などの暗表示の部分の明るさを略半分にして、映像のコントラストを略２倍にすることができる。なおこのとき、投射された映像光が、偏光選択反射層の各部分選択反射層で選択的に反射される光の偏光成分と同一の偏光成分の光（例えば右円偏光）を主として含むようにすれば、投射された映像光を偏光選択反射層の各部分選択反射層で略１００％反射することができ、映像光を効率的に反射することができる。
【００２４】
さらに、本発明によれば、偏光選択反射層の各部分選択反射層がコレステリック液晶構造を有し、かつ、このコレステリック液晶構造が構造的な不均一性を有する（例えばコレステリック液晶構造に含まれる螺旋構造領域の螺旋軸の方向がばらついたりする）ようにすれば、映像光が鏡面反射でなく拡散反射され、映像が視認しやすくなる。なおこのとき、偏光選択反射層の各部分選択反射層は、コレステリック液晶構造の構造的な不均一性により、選択的に反射される光を拡散させるので、特定の偏光成分の光を拡散させながら反射する一方で、その他の光については拡散させずに透過させることができる。このため、偏光選択反射層の各部分選択反射層を透過する環境光や映像光について、その偏光状態が乱される、いわゆる消偏の問題は起こらず、偏光選択反射層の本来の偏光分離機能を維持しつつ、映像の視認性を向上させることができる。
【発明を実施するための最良の形態】
【００２５】
以下、図面を参照して本発明の実施の形態について説明する。
【００２６】
投影スクリーン
まず、図１により、本発明の一実施の形態に係る投影スクリーンについて説明する。
【００２７】
図１に示すように、本実施の形態に係る投影スクリーン１０は、観察者側（図面の上方側）から投射された映像光を反射して映像を表示するものであり、特定の偏光成分の光（例えば右円偏光）を選択的に反射する偏光選択反射層１１と、偏光選択反射層１１を支持する支持基材１２とを備えている。
【００２８】
このうち、偏光選択反射層１１は、互いに積層された３層の部分選択反射層１１ａ，１１ｂ，１１ｃを有しており、各部分選択反射層１１ａ，１１ｂ，１１ｃは、特定の偏光成分の光を選択的に反射するコレステリック液晶構造を有している。
【００２９】
ここで、各部分選択反射層１１ａ，１１ｂ，１１ｃは、コレステリック規則性を示す液晶性組成物からなり、液晶分子の物理的な分子配列として、液晶分子のダイレクターが層の厚さ方向に連続的に回転してなる螺旋構造をとっている。
【００３０】
そして、各部分選択反射層１１ａ，１１ｂ，１１ｃは、このような液晶分子の物理的な分子配列に基づいて、一方向の円偏光成分と、これと逆回りの円偏光成分とを分離する偏光分離特性を有している。すなわち、各部分選択反射層１１ａ，１１ｂ，１１ｃにおいて、螺旋軸に沿って入射した無偏光状態の光は、２つの偏光状態の光（右円偏光及び左円偏光）に分離され、一方は透過され、残りは反射される。この現象は、円偏光二色性として知られ、液晶分子の螺旋構造における螺旋巻き方向を適宜選択すると、この螺旋巻き方向と同一の旋光方向を有する円偏光成分が選択的に反射される。
【００３１】
この場合の最大旋光光散乱は、次式（１）の波長λ０で生じる。  
λ０＝ｎａｖ・ｐ    …  （１）
ここで、ｐは液晶分子の螺旋構造における螺旋ピッチ長（液晶分子の分子螺旋の１ピッチ当たりの長さ）、ｎａｖは螺旋軸に直交する平面内での平均屈折率である。
【００３２】
また、このときの反射光の波長バンド幅△λは次式（２）で表される。ここで、△ｎは複屈折値である。  
△λ＝△ｎ・ｐ    …  （２）
すなわち、図１において、投影スクリーン１０の観察者側から入射する無偏光状態の光（選択反射波長域内の右円偏光３１Ｒ及び左円偏光３１Ｌ、選択反射波長域外の右円偏光３２Ｒ及び左円偏光３２Ｌ）は、各部分選択反射層１１ａ，１１ｂ，１１ｃにおいて、上述したような偏光分離特性に従って、選択反射中心波長λ０を中心とした波長バンド幅△λの範囲（選択反射波長域）に属する一方の円偏光成分（例えば選択反射波長域内の右円偏光３１Ｒ）が反射光３３として反射され、その他の光（例えば選択反射波長域内の左円偏光３１Ｌ、選択反射波長域外の右円偏光３２Ｒ及び左円偏光３２Ｌ）が透過される。図８はこのような反射光３３の選択反射スペクトルを示す模式図である。図８に示すように、各部分選択反射層１１ａ，１１ｂ，１１ｃは、ある特定の色の波長域の光を選択的に反射する選択反射波長域に加えて、当該特定の色の波長域以外の光を選択的に反射するサイドバンドを有している。
【００３３】
なお、このような各部分選択反射層１１ａ，１１ｂ，１１ｃのコレステリック液晶構造は、図２(a)に示すように、螺旋軸Ｌの方向が異なる複数の螺旋構造領域３０を含んでいる。そして、このようなコレステリック液晶構造の構造的な不均一性により、選択的に反射される光（反射光３３）を拡散させるようになっている。ここで、コレステリック液晶構造が構造的な不均一性を有する状態とは、コレステリック液晶構造に含まれる螺旋構造領域３０の螺旋軸Ｌの方向がばらついた状態の他、ネマチックレイヤー面（液晶分子のダイレクターがＸＹ方向で同一である面）の少なくとも一部が偏光選択反射層１１の面に対して平行でないような状態（染色処理したコレステリック液晶構造膜の断面ＴＥＭ写真を撮ったときに濃淡パターンで現われる層の１つながりの曲線が基板面と平行でない状態）や、コレステリック液晶からなる微粒子を顔料として分散させた状態などをいう。また、このようなコレステリック液晶構造の構造的な不均一性に起因して生じる「拡散」とは、投影スクリーン１０で反射された反射光（映像光）を観察者が映像として認識することができる程度に拡げたり散乱させたりすることをいう。
【００３４】
これに対し、一般的なコレステリック液晶構造は、プラーナー配向状態となっており、図２(b)に示すように、偏光選択反射層１１′において、コレステリック液晶構造に含まれる各螺旋構造領域３０の螺旋軸Ｌの方向は全て層の厚さ方向に一様に平行に延びており、選択的に反射される光（反射光３６）は鏡面反射される。
【００３５】
ここで、図１に示す偏光選択反射層１１の各部分選択反射層１１ａ，１１ｂ，１１ｃのコレステリック液晶構造は、可視光域（例えば４００〜７００ｎｍの波長域）に含まれる赤色（Ｒ）、緑色（Ｇ）及び青色（Ｂ）の波長域のうちの異なる波長域の光を選択的に反射するようにその螺旋ピッチ長が互いに異なっている。なお、ここでいう赤色（Ｒ）、緑色（Ｇ）及び青色（Ｂ）の波長域としては、液晶プロジェクターなどの投影機により投射される映像光の波長域（例えば、各部分選択反射層１１ａ，１１ｂ，１１ｃに対して光が垂直に入射する場合を基準にして、選択反射中心波長が４３０〜４６０ｎｍ、５４０〜５７０ｎｍ及び５８０〜６２０ｎｍの波長域）を用いることが好ましい。
【００３６】
なお、赤色（Ｒ）、緑色（Ｇ）及び青色（Ｂ）の波長域として用いられる、４３０〜４６０ｎｍ、５４０〜５７０ｎｍ及び５８０〜６２０ｎｍは、光の三原色によって白色を表現するディスプレイに用いられるカラーフィルターや光源などの波長域として一般的なものである。ここで、赤色（Ｒ）、緑色（Ｇ）及び青色（Ｂ）の各色は特定の波長（例えば緑色（Ｇ）は代表的なものでは５５０ｎｍ）にピークを持つ輝線として表される。しかしながら、このような輝線にはある程度の幅があり、また、装置の設計や光源の種類などによって波長に差があることから、各色について、３０〜４０ｎｍの波長バンド幅を持つことが好ましい。なお、赤色（Ｒ）、緑色（Ｇ）及び青色（Ｂ）の各色の波長域を上述した範囲以外に設定した場合には、白色を表現することができず、白色が、黄味がかった白色や赤味がかった白色などになってしまう。
【００３７】
ここで、本実施の形態においては、光の損失の影響を最小限に抑えるため、図１に示すように、緑色（Ｇ）の波長域の光を選択的に反射する部分選択反射層１１ａと、青色（Ｂ）の波長域の光を選択的に反射する部分選択反射層１１ｂと、赤色（Ｒ）の波長域の光を選択的に反射する部分選択反射層１１ｃとを、この順番で支持基材１２側から順に積層している。すなわち、緑色（Ｇ）の波長域の光を選択的に反射する部分選択反射層１１ａを偏光選択反射層１１のうち映像光が投射される側から遠い方の側（支持基材１２側）に配置している。
【００３８】
なお、各部分選択反射層１１ａ，１１ｂ，１１ｃの厚さは、選択的に反射される特定の偏光状態の光を略１００％反射する程度の大きさ（反射率が飽和する程度の大きさ）とすることが好ましい。これは、選択的に反射される特定の偏光成分の光（例えば右円偏光）に対して１００％未満の反射率であれば、映像光を効率的に反射することができないからである。なお、各部分選択反射層１１ａ，１１ｂ，１１ｃの反射率は直接的には螺旋ピッチ数に依存しているが、螺旋ピッチ長が固定であるとすれば間接的には各部分選択反射層１１ａ，１１ｂ，１１ｃの厚さに依存している。具体的には、１００％の反射率を得るためには、４〜８ピッチ程度必要といわれているので、液晶性組成物の材料の種類や選択反射波長域にもよるが、例えば赤色（Ｒ）、緑色（Ｇ）及び青色（Ｂ）のいずれかの波長域の光を反射する一層分の部分選択反射層１１ａ，１１ｂ，１１ｃであれば１〜１０μｍ程度の厚さが必要である。一方で、部分選択反射層１１ａ，１１ｂ，１１ｃの厚さは、厚くなればなるほどよいというわけではなく、厚くなりすぎると配向の制御などが困難となったり、ムラが生じたり、また材料自体による光吸収の程度が大きくなるので、上述した範囲が適切である。
【００３９】
次に、支持基材１２について説明する。  
支持基材１２は、偏光選択反射層１１を支持するためのものであり、プラスチックフィルムや金属、紙材、布材、ガラスなどの材料を用いて形成することができる。
【００４０】
ここで、支持基材１２は、可視光域の光を吸収する光吸収層を含むことが好ましい。具体的には例えば、黒い顔料を練りこんだアクリル板やプラスチックフィルム（例えばカーボンを練りこんだ黒色ＰＥＴフィルム）などを用いて支持基材１２を形成したり（この場合には、支持基材１２の全体が光吸収層（光吸収基材）となる）、プラスチックフィルムなどの透明な支持フィルムのいずれかの側の表面上に、黒い顔料などからなる光吸収層を形成したりするとよい。これにより、投影スクリーン１０の観察者側から入射する無偏光状態の光のうち反射光として本来反射されるべきでない光（選択反射波長域内の左円偏光、選択反射波長域外の右円偏光及び左円偏光）や、投影スクリーン１０の背面側から入射する光を吸収して、外光や照明光などの環境光に起因した反射光や、映像光に起因した迷光などの発生を効果的に防止することができる。
【００４１】
また、支持基材１２の材料として用いられるプラスチックフィルムとしては、ポリカーボネート系高分子、ポリエチレンテレフタレートのようなポリエステル系高分子、ポリイミド系高分子、ポリスルホン系高分子、ポリエーテルスルホン系高分子、ポリスチレン系高分子、ポリエチレンやポリプロピレンのようなポリオレフィン系高分子、ポリビニルアルコール系高分子、酢酸セルロース系高分子、ポリ塩化ビニル系高分子、ポリアクリレート系高分子、ポリメチルメタクリレート系高分子などの熱可塑性ポリマーなどからなるフィルムを用いることができる。なお、支持基材１２の材料はこれに限定されるものではなく、金属や紙材、布材、ガラスなどの材料を用いることもできる。
【００４２】
なお、支持基材１２上に各部分選択反射層１１ａ，１１ｂ，１１ｃを積層する場合には、後述するように、コレステリック規則性を示す液晶性組成物を塗布した後、配向処理及び硬化処理を行うのが一般的である。
【００４３】
この場合、各部分選択反射層１１ａ，１１ｂ，１１ｃのコレステリック液晶構造がプラーナー配向状態とならないように制御する必要があるので、支持基材１２としては、液晶性組成物が塗布される側の表面に配向能を有していないものを用いることが好ましい。ただし、支持基材１２のうち液晶性組成物が塗布される側の表面の材料が、延伸フィルムなどのように表面に配向能を有しているものであっても、支持基材１２としての延伸フィルムの表面に表面処理を施したり、液晶性組成物の材料や、液晶性組成物を配向処理する際のプロセス条件などを制御することにより、各部分選択反射層１１ａ，１１ｂ，１１ｃのコレステリック液晶構造がプラーナー配向状態とならないように制御することが可能である。
【００４４】
次に、上述したような投影スクリーン１０の製造方法について説明する。  
まず、偏光選択反射層１１が積層される支持基材１２を準備する。なおこのとき、支持基材１２のうち液晶性組成物が塗布される側の表面は配向能を有していないようにする。
【００４５】
次に、このようにして準備された支持基材１２上に、コレステリック規則性を示す液晶性組成物を塗布した後、配向処理及び硬化処理を行うことにより、１層目の部分選択反射層１１ａを積層（固着）させる。
【００４６】
以下、１層目の部分選択反射層１１ａを積層（固着）させるための各工程（塗布工程、配向処理工程及び硬化処理工程）の詳細について説明する。
【００４７】
（塗布工程）
塗布工程においては、支持基材１２上に、コレステリック規則性を示す液晶性組成物を塗布することにより、コレステリック液晶層を形成する。このとき、液晶性組成物を塗布する方法としては、既存の任意の方法を用いることができる。具体的には、ロールコート法やグラビアコート法、バーコート法、スライドコート法、ダイコート法、スリットコート法、浸漬法などを用いることができる。また、支持基材１２としてプラスチックフィルムを用いる場合には、いわゆるロール・ツー・ロール（Roll to Roll）システムによるフィルムコーティングなどを用いることができる。
【００４８】
なお、支持基材１２上に塗布される液晶性組成物としては、コレステリック規則性を示すカイラルネマチック液晶やコレステリック液晶を用いることができる。このような材料としては、コレステリック液晶構造を形成し得る液晶材料であれば特に限定されるものではないが、特に、分子の両末端に重合性の官能基があるような重合性の液晶材料が、硬化後に光学的に安定した部分選択反射層１１ａを得る上で好ましい。
【００４９】
以下、液晶性組成物としてカイラルネマチック液晶を用いる場合を例に挙げて説明する。なお、カイラルネマチック液晶は、ネマチック規則性を示す重合性の液晶材料とカイラル剤とを混合したものである。ここで、カイラル剤は、ネマチック規則性を示す重合性の液晶材料の螺旋ピッチ長を制御し、液晶性組成物が全体としてコレステリック規則性を呈するようにするためのものである。なお、カイラル剤の種類を変えてカイラルパワーを変えるか、あるいは、カイラル剤の濃度を変化させることにより、重合性の液晶材料の分子構造に起因する選択反射中心波長を制御することができる。また、このような液晶性組成物には、重合開始剤や適当な添加剤が添加される。
【００５０】
ネマチック規則性を示す重合性の液晶材料の一例としては、例えば、下記の一般式（１）で表わされる化合物や、下記の式（２−ｉ）〜（２−ｘｉ）で表される化合物を挙げることができる。また、これらの化合物を単独で、もしくは混合して用いることができる。
【化１】
2005070768.tif 000003
【化２】
2005070768.tif 000004
【００５１】
上記一般式（１）において、Ｒ１及びＲ２はそれぞれ水素又はメチル基を示すが、液晶相を示す温度範囲の広さからＲ１及びＲ２はともに水素であることが好ましい。Ｘは水素、塩素、臭素、ヨウ素、炭素数１〜４のアルキル基、メトキシ基、シアノ基、ニトロ基のいずれであっても差し支えないが、塩素又はメチル基であることが好ましい。また、上記一般式（１）において、分子鎖両端の（メタ）アクリロイロキシ基と芳香環とのスペーサーであるアルキレン基の鎖長を示すａ及びｂは、それぞれ個別に２〜１２の範囲で任意の整数をとり得るが、４〜１０の範囲であることが好ましく、６〜９の範囲であることがさらに好ましい。ａ＝ｂ＝０である一般式（１）の化合物は、安定性に乏しく、加水分解を受けやすい上に、化合物自体の結晶性が高い。また、ａ及びｂがそれぞれ１３以上である一般式（１）の化合物は、アイソトロピック転移温度（ＴＩ）が低い。この理由から、これらの化合物はどちらも液晶相を示す温度範囲が狭く好ましくない。
【００５２】
なお、以上においては、ネマチック規則性を示す重合性の液晶材料として重合性液晶モノマーの例を挙げて説明したが、これに限らず、重合性液晶オリゴマーや重合性液晶高分子、液晶ポリマーなどを用いることも可能である。このような重合性液晶オリゴマーや重合性液晶高分子、液晶ポリマーとしては、従来から提案されているものの中から適宜選択して用いることができる。
【００５３】
一方、カイラル剤は、光学活性な部位を有する低分子化合物であり、主として分子量１５００以下の化合物である。カイラル剤は主として、ネマチック規則性を示す重合性の液晶材料が発現する正の一軸ネマチック規則性に螺旋構造を誘起させる目的で用いられる。この目的が達成される限り、ネマチック規則性を示す重合性の液晶材料との間で溶液状態あるいは溶融状態において相溶し、ネマチック規則性を示す重合性の液晶材料の液晶性を損なうことなく、これに所望の螺旋構造を誘起できるものであれば、カイラル剤としての低分子化合物の種類は特に限定されない。
【００５４】
なお、このようにして液晶に螺旋構造を誘起させるために用いられるカイラル剤は、少なくとも分子中に何らかのキラリティーを有していることが必要である。従って、ここで用いられるカイラル剤としては、例えば１つあるいは２つ以上の不斉炭素を有する化合物、キラルなアミンやキラルなスルフォキシドなどのようにヘテロ原子上に不斉点がある化合物、あるいはクムレンやビナフトールなどの軸不斉を持つ光学活性な部位を有する化合物が挙げられる。さらに具体的には、市販のカイラルネマチック液晶（例えばキラルドーパント液晶Ｓ−８１１（Ｍｅｒｃｋ社製））が挙げられる。
【００５５】
しかしながら、選択されたカイラル剤の性質によっては、ネマチック規則性を示す重合性の液晶材料が形成するネマチック規則性の破壊、配向性の低下、あるいはカイラル剤が非重合性の場合には、液晶性組成物の硬化性の低下や、硬化後のフィルムの信頼性の低下を招くおそれがある。さらに、光学活性な部位を有するカイラル剤の多量な使用は、液晶性組成物のコストアップを招く。従って、短い螺旋ピッチ長のコレステリック規則性を有する部分選択反射層を形成する場合には、液晶性組成物に含有させる光学活性な部位を有するカイラル剤としては、螺旋構造を誘起させる効果の大きなカイラル剤を選択することが好ましく、具体的には下記の一般式（３）、（４）又は（５）で表されるような、分子内に軸不斉を有する低分子化合物を用いることが好ましい。
【化３】
2005070768.tif 000005
【化４】
2005070768.tif 000006
【化５】
2005070768.tif 000007
【００５６】
上記一般式（３）又は（４）において、Ｒ４は水素又はメチル基を示す。Ｙは上記に示す式（ｉ）〜（ｘｘｉｖ）の任意の一つであるが、中でも、式（ｉ）、（ｉｉ）、（ｉｉｉ）、（ｖ）及び（ｖｉｉ）のいずれか一つであることが好ましい。また、アルキレン基の鎖長を示すｃ及びｄは、それぞれ個別に２〜１２の範囲で任意の整数をとり得るが、４〜１０の範囲であることが好ましく、６〜９の範囲であることがさらに好ましい。ｃ又はｄの値が０又は１である上記一般式（３）又は（４）の化合物は、安定性に欠け、加水分解を受けやすく、結晶性も高い。一方、ｃ又はｄの値が１３以上である化合物は融点（Ｔｍ）が低い。これらの化合物では、ネマチック規則性を示す重合性の液晶材料との間の相溶性が低下し、濃度によっては相分離などが起きるおそれがある。
【００５７】
なお、このようなカイラル剤は、特に重合性を有する必要はない。しかしながら、カイラル剤が重合性を有している場合には、ネマチック規則性を示す重合性の液晶材料と重合され、コレステリック規則性が安定的に固定化されるので、熱安定性などの面では非常に好ましい。特に、分子の両末端に重合性の官能基があることが、耐熱性の良好な部分選択反射層１１ａを得る上で好ましい。
【００５８】
なお、液晶性組成物に含有されるカイラル剤の量は、螺旋構造の誘起能力や最終的に得られる部分選択反射層１１ａのコレステリック液晶構造などを考慮して最適値が決められる。具体的には、用いられる液晶性組成物の材料により大きく異なるものではあるが、液晶性組成物の合計量１００重量部当り、０．０１〜６０重量部、好ましくは０．１〜４０重量部、さらに好ましくは０．５〜３０重量部、最も好ましくは１〜２０重量部の範囲で選ばれる。カイラル剤の含有量が上述した範囲よりも少ない場合は、液晶性組成物に充分なコレステリック規則性を付与することができない場合があり、上述した範囲を越える場合は、液晶分子の配向が阻害され、活性放射線などによって硬化させる際に悪影響を及ぼす危惧がある。
【００５９】
なお、液晶性組成物は支持基材１２上にそのまま塗布することも可能であるが、粘性を塗布装置に合わせたり、良好な配向状態を得る目的で、有機溶媒などの適当な溶媒に溶解させてインキ化するようにしてもよい。
【００６０】
このような溶媒としては、上述したような重合性の液晶材料を溶解することが可能なものであれば特に限定されるものではないが、支持基材１２を浸食しないものであることが好ましい。具体的には、アセトンや、酢酸−３−メトキシブチル、ジグライム、シクロヘキサノン、テトラヒドロフラン、トルエン、キシレン、クロロベンゼン、塩化メチレン、メチルエチルケトンなどが挙げられる。重合性の液晶材料の希釈の程度は特に限定されるものではないが、液晶自体が溶解性の低い材料であり、また粘性が高いことなどを考慮して、５〜５０％、さらに好ましくは１０〜３０％程度に希釈することが好ましい。
【００６１】
（配向処理工程）
上述した塗布工程において、支持基材１２上に液晶性組成物を塗布し、コレステリック液晶層を形成した後、配向処理工程において、コレステリック液晶層をコレステリック液晶構造が発現する所定の温度に保持し、コレステリック液晶層中の液晶分子を配向させる。
【００６２】
なお、最終的に得られるべき部分選択反射層１１ａのコレステリック液晶構造は、プラーナー配向状態ではなく、図２(a)に示すように、複数の螺旋構造領域３０の螺旋軸Ｌの方向が層内でばらついた配向状態となっているが、この場合でも、配向処理は必要となる。すなわち、コレステリック液晶構造の液晶分子のダイレクターを支持基材１２上で一定方向に揃えるような配向処理は必要とされないが、コレステリック液晶構造中に複数の螺旋構造領域３０を形成させるような配向処理は必要となるからである。
【００６３】
ここで、支持基材１２上に形成されたコレステリック液晶層を、コレステリック液晶構造が発現する所定の温度に保持すると、コレステリック液晶層は液晶相を呈し、液晶分子自体の自己集積作用により、液晶分子のダイレクターが層の厚さ方向に連続的に回転してなる螺旋構造が形成される。そして、このような液晶相の状態で発現したコレステリック液晶構造は、後述するような手法でコレステリック液晶層を硬化させることにより、固定化することができる。
【００６４】
なお、このような配向処理工程は、支持基材１２上に塗布された液晶性組成物に溶媒が含有されている場合には、通常、溶媒を除去するための乾燥処理とともに行われる。なお、溶媒を除去するためには、４０〜１２０℃、好ましくは６０〜１００℃の乾燥温度が適しており、乾燥時間（加熱時間）はコレステリック液晶構造が発現し、実質上溶媒が除去されればよく、例えば、１５〜６００秒が好ましく、さらに好ましくは３０〜１８０秒である。なお、乾燥後に配向状態が不十分であることが分かった場合には、適宜加熱時間を延長するようにするとよい。なお、このような乾燥処理において減圧乾燥の手法を用いる場合には、配向処理のために別途加熱処理を行うことが好ましい。
【００６５】
（硬化処理工程）
上述した配向処理工程において、コレステリック液晶層中の液晶分子を配向させた後、硬化処理工程において、コレステリック液晶層を硬化させ、液晶相の状態で発現したコレステリック液晶構造を固定化する。
【００６６】
ここで、硬化処理工程で用いられる方法としては、(1)液晶性組成物中の溶媒を乾燥させる方法、(2)加熱により液晶性組成物中の液晶分子を重合させる方法、(3)放射線の照射により液晶性組成物中の液晶分子を重合させる方法、及び(4)それらの方法を組み合わせた方法を用いることができる。
【００６７】
このうち、上記(1)の方法は、コレステリック液晶層の材料である液晶性組成物に含有されるネマチック規則性を示す重合性の液晶材料として液晶ポリマーを用いた場合に適した方法である。この方法では、液晶ポリマーを有機溶媒などの溶媒に溶解させた状態で支持基材１２に塗布することとなるが、この場合には、乾燥処理により溶媒を除去するだけで、コレステリック規則性を有する固体化したコレステリック液晶層が形成される。なお、溶媒の種類や乾燥条件などについては、上述した塗布工程及び配向処理工程で述べたものを用いることができる。
【００６８】
上記(2)の方法は、加熱により液晶性組成物中の液晶分子を熱重合させてコレステリック液晶層を硬化させる方法である。この方法では、加熱（焼成）温度によって液晶分子の結合状態が変化するので、加熱時にコレステリック液晶層の面内で温度ムラがあると、膜硬度などの物性や光学的な特性にムラが生じる。ここで、膜硬度の分布を±１０％以内にするためには、加熱温度の分布も±５％以内に抑えることが好ましく、より好ましくは±２％以内に抑えることが好ましい。
【００６９】
なお、支持基材１２上に形成されたコレステリック液晶層を加熱する方法としては、加熱温度の均一性が得られれば特に限定はなく、ホットプレート上に密着して保持したり、ホットプレートとの間にわずかな気層を設けてホットプレートと平行になるように保持する方法を用いることができる。また、オーブンのような特定の空間全体を加熱する装置内に静置したり当該装置内を通過させる方法でもよい。なお、フィルムコーターなどを用いる場合には、乾燥ゾーンを長くして加熱時間を十分にとることができるようにすることが好ましい。
【００７０】
加熱温度としては一般に、１００℃以上の高温が必要となるが、支持基材１２の耐熱性から１５０℃程度までとすることが好ましい。ただし、耐熱性に特化したフィルムなどを支持基材１２の材料として用いれば、１５０℃以上の高温での加熱も可能である。
【００７１】
上記(3)の方法は、放射線の照射により液晶性組成物中の液晶分子を光重合させてコレステリック液晶層を硬化させる方法である。この方法では、放射線として、電子線や紫外線などを条件に応じて適宜用いることができる。通常は、装置の容易性などの観点から紫外線が好ましく用いられ、その波長は２５０〜４００ｎｍである。ここで、紫外線を用いる場合には、液晶性組成物に光重合開始剤が添加されていることが好ましい。
【００７２】
液晶性組成物中に添加される光重合開始剤としては、ベンジル（ビベンゾイルともいう）や、ベンゾインイソブチルエーテル、ベンゾインイソプロピルエーテル、ベンゾフェノン、ベンゾイル安息香酸、ベンゾイル安息香酸メチル、４−ベンゾイル−４′−メチルジフェニルサルファイド、ベンジルメチルケタール、ジメチルアミノメチルベンゾエート、２−ｎ−ブトキシエチル−４−ジメチルアミノベンゾエート、ｐ−ジメチルアミノ安息香酸イソアミル、３，３′−ジメチル−４−メトキシベンゾフェノン、メチロベンゾイルフォーメート、２−メチル−１−（４−（メチルチオ）フェニル）−２−モルフォリノプロパン−１−オン、２−ベンジル−２−ジメチルアミノ−１−（４−モルフォリノフェニル）−ブタン−１−オン、１−（４−ドデシルフェニル）−２−ヒドロキシ−２−メチルプロパン−１−オン、１−ヒドロキシシクロヘキシルフェニルケトン、２−ヒドロキシ−２−メチル−１−フェニルプロパン−１−オン、１−（４−イソプロピルフェニル）−２−ヒドロキシ−２−メチルプロパン−１−オン、２−クロロチオキサントン、２，４−ジエチルチオキサントン、２，４−ジイソプロピルチオキサントン、２，４−ジメチルチオキサントン、イソプロピルチオキサントン、１−クロロ−４−プロポキシチオキサントンなどを挙げることができる。なお、光重合開始剤の他に増感剤を、本発明の目的が損なわれない範囲で添加することも可能である。
【００７３】
なお、液晶性組成物に添加される光重合開始剤の添加量は、０．０１〜２０重量％、好ましくは０．１〜１０重量％、より好ましくは０．５〜５重量％の範囲であることが好ましい。
【００７４】
その後、以上のような一連の工程（塗布工程、配向処理工程及び硬化処理工程）を繰り返すことにより、部分選択反射層１１ａ上に他のコレステリック液晶層（部分選択反射層）を順次積層し、複数の部分選択反射層１１ａ，１１ｂ，１１ｃからなる偏光選択反射層１１を備えた投影スクリーン１０を製造することが可能である。すなわち、塗布されるコレステリック規則性を示す液晶性組成物の選択反射中心波長を制御しながら、支持基材１２上に複数のコレステリック液晶層を順次積層することにより、偏光選択反射層１１として、緑色（Ｂ）の波長域の光を選択的に反射する部分選択反射層１１ａと、青色（Ｂ）の波長域の光を選択的に反射する部分選択反射層１１ｂと、赤色（Ｒ）の波長域の光を選択的に反射する部分選択反射層１１ｃとが、この順番で支持基材１２側から順に積層された投影スクリーン１０を製造することが可能となる。
【００７５】
なお、この場合、下層のコレステリック液晶層が形成されてそれが固定化されていれば、２層目以降のコレステリック液晶層の液晶性組成物を塗布するときも同様の手法により行うことができる。この場合、上層のコレステリック液晶層のコレステリック液晶構造（配向状態）は下層のコレステリック液晶層のコレステリック液晶構造（配向状態）を継続したものとなり、積層されるコレステリック液晶層の間に配向制御などのための層を設ける必要はない。ただし、必要に応じて、積層されるコレステリック液晶層の間に易接着層などの中間層を設けるようにしてもよい。
【００７６】
このように本実施の形態によれば、偏光選択反射層１１の各部分選択反射層１１ａ，１１ｂ，１１ｃのコレステリック液晶構造において、赤色（Ｒ）、緑色（Ｇ）及び青色（Ｂ）の波長域のうちの異なる波長域の光を選択的に反射するようにその螺旋ピッチ長を互いに異ならせ、かつ、各部分選択反射層１１ａ，１１ｂ，１１ｃのうち緑色（Ｇ）の波長域の光を選択的に反射する部分選択反射層１１ａを、偏光選択反射層１１のうち映像光が投射される側から遠い方の側（支持基材１２側）に配置するようにしている。すなわち、視感度の高い緑色（Ｇ）の波長域の光を選択的に反射する部分選択反射層１１ａを、視感度の低い赤色（Ｒ）及び青色（Ｂ）の波長域の光を選択的に反射する部分選択反射層１１ｂ，１１ｃよりも観察側から遠い方の側（支持基材１２側）に配置している。このため、部分選択反射層１１ａで反射されて観察側に戻る緑色（Ｇ）の波長域の光については、部分選択反射層１１ａよりも観察側に位置する部分選択反射層１１ｂ，１１ｃのサイドバンド（図８参照）で反射されてその一部の光の損失が生じるが、部分選択反射層１１ｂ，１１ｃで反射されて観察側に戻る青色（Ｂ）及び赤色（Ｒ）の波長域の光については、緑色（Ｇ）の波長域の光ほどは光の損失が生じない。これは、青色（Ｂ）の波長域の光を選択的に反射する部分選択反射層１１ｂよりも観察側には部分選択反射層１１ｃのみが存在し、また、赤色（Ｒ）の波長域の光を選択的に反射する部分選択反射層１１ｃよりも観察側には部分選択反射層が存在していないからである。以上から、視感度の低い赤色（Ｒ）及び青色（Ｂ）の波長域の光の損失を最小限に抑えて、赤色（Ｒ）、緑色（Ｇ）及び青色（Ｂ）の波長域の光を視感度の観点からバランス良く反射することができ、その結果、映像を鮮明に表示することができる。
【００７７】
また、本実施の形態によれば、偏光選択反射層１１の各部分選択反射層１１ａ，１１ｂ，１１ｃが、コレステリック液晶構造の有する偏光分離特性により特定の偏光成分の光（例えば右円偏光）のみを選択的に反射するので、偏光特性のない外光や照明光などの環境光を偏光選択反射層１１で約５０％しか反射しないようにすることができる。このため、白表示などの明表示の部分の明るさが同じ場合でも、黒表示などの暗表示の部分の明るさを略半分にして、映像のコントラストを略２倍にすることができる。なおこのとき、投射された映像光が、偏光選択反射層１１の各部分選択反射層１１ａ，１１ｂ，１１ｃで選択的に反射される光の偏光成分と同一の偏光成分の光（例えば右円偏光）を主として含むようにすれば、投射された映像光を偏光選択反射層１１の各部分選択反射層１１ａ，１１ｂ，１１ｃで略１００％反射することができ、映像光を効率的に反射することができる。
【００７８】
さらに、本実施の形態によれば、偏光選択反射層１１の各部分選択反射層１１ａ，１１ｂ，１１ｃのコレステリック液晶構造が構造的な不均一性を有し、コレステリック液晶構造に含まれる螺旋構造領域３０の螺旋軸Ｌの方向がばらついたりしているので、映像光が鏡面反射でなく拡散反射され、映像が視認しやすくなる。なおこのとき、偏光選択反射層１１の各部分選択反射層１１ａ，１１ｂ，１１ｃは、コレステリック液晶構造の構造的な不均一性により、選択的に反射される光を拡散させるので、特定の偏光成分の光（例えば選択反射波長域内の右円偏光３１Ｒ）を拡散させながら反射する一方で、その他の光（例えば選択反射波長域内の左円偏光３１Ｌ、選択反射波長域外の右円偏光３２Ｒ及び左円偏光３２Ｌ）については拡散させずに透過させることができる。このため、偏光選択反射層１１の各部分選択反射層１１ａ，１１ｂ，１１ｃを透過する環境光や映像光について、その偏光状態が乱される、いわゆる消偏の問題は起こらず、偏光選択反射層１１の本来の偏光分離機能を維持しつつ、映像の視認性を向上させることができる。
【００７９】
なお、上述した実施の形態においては、偏光選択反射層１１において、緑色（Ｇ）の波長域の光を選択的に反射する部分選択反射層１１ａと、青色（Ｂ）の波長域の光を選択的に反射する部分選択反射層１１ｂと、赤色（Ｒ）の波長域の光を選択的に反射する部分選択反射層１１ｃとを、この順番で支持基材１２側から順に積層する場合を例に挙げて説明したが、各部分選択反射層１１ａ，１１ｂ，１１ｃの積層の順番は必ずしもこれに限られるものではない。すなわち、各部分選択反射層１１ａ，１１ｂ，１１ｃのうち緑色（Ｇ）の波長域の光を選択的に反射する部分選択反射層１１ａが偏光選択反射層１１のうち映像光が投射される側から遠い方の側（支持基材１２側）に配置されていればよく、図１に示すような態様の他、図３に示すような態様で、緑色（Ｇ）の波長域の光を選択的に反射する部分選択反射層１１ａと、赤色（Ｒ）の波長域の光を選択的に反射する部分選択反射層１１ｃと、青色（Ｂ）の波長域の光を選択的に反射する部分選択反射層１１ｂとを、この順番で支持基材１２側から順に積層するようにしてもよい。なお、赤色（Ｒ）及び青色（Ｂ）の波長域の光はいずれも緑色（Ｇ）の波長域の光に比べて視感度が低いので、観察側に配置される部分選択反射層の積層の順番は任意である。
【００８０】
また、上述した実施の形態においては、赤色（Ｒ）、緑色（Ｇ）及び青色（Ｂ）の波長域が互いに独立した３つの選択反射波長域として表され、これらの３つの選択反射波長域のそれぞれが３層の部分選択反射層１１ａ，１１ｂ，１１ｃのうちの対応する部分選択反射層のそれぞれにより実現される場合を例に挙げて説明したが、赤色（Ｒ）、緑色（Ｇ）及び青色（Ｂ）の波長域のうちの少なくとも２つの波長域が連続的につながっている場合には、偏光選択反射層１１を２層の部分選択反射層により構成することも可能である。ここで、赤色（Ｒ）及び緑色（Ｇ）の波長域が一つの選択反射波長域に含まれる場合を例に挙げると、偏光選択反射層１１は図４に示すような構成となり、赤色（Ｒ）及び緑色（Ｇ）の波長域の光を選択的に反射する部分選択反射層１１ｄと、青色（Ｂ）の波長域の光を選択的に反射する部分選択反射層１１ｂとが、この順番で支持基材１２側から順に積層される。この場合でも、緑色（Ｇ）の波長域の光を選択的に反射する部分選択反射層１１ｄが偏光選択反射層１１のうち映像光が投射される側から遠い方の側（支持基材１２側）に配置されているので、視感度の低い赤色（Ｒ）及び青色（Ｂ）の波長域の光の損失を最小限に抑えて、赤色（Ｒ）、緑色（Ｇ）及び青色（Ｂ）の波長域の光を視感度の観点からバランス良く反射することができる。
【００８１】
なお、上述した実施の形態で述べたように、偏光選択反射層１１の各部分選択反射層１１ａ，１１ｂ，１１ｃとしては、構造的な不均一性を有するコレステリック液晶構造を有するものが最も好ましく用いられるが、これに限らず、次のような偏光選択反射層を用いることも可能である。
【００８２】
すなわち、上述した実施の形態においては、偏光選択反射層１１の各部分選択反射層１１ａ，１１ｂ，１１ｃとして、右円偏光又は左円偏光を選択的に反射するコレステリック液晶構造を有するものを用いているが、これに限らず、多層反射性偏光材などの直線偏光要素のように片方の直線偏光を選択的に反射する構造を有するものを用いてもよい。
【００８３】
さらに、上述した実施の形態においては、偏光選択反射層１１の各部分選択反射層１１ａ，１１ｂ，１１ｃとして、コレステリック液晶構造の有する構造的な不均一性により、選択的に反射される光を拡散させるものを用いているが、映像の視認性が確保される限り、コレステリック液晶構造がプラーナー配向状態をとり、選択的に反射される光を鏡面反射させるようなものを用いてもよい。
【００８４】
さらに、上述した実施の形態においては、偏光選択反射層１１の各部分選択反射層１１ａ，１１ｂ，１１ｃ自体が拡散性を有しているが、これに限らず、偏光選択反射層１１により反射された光を拡散する拡散要素を偏光選択反射層１１とは別体で設けるようにしてもよい。
【００８５】
さらに、上述した実施の形態において、支持基材１２としては、液晶性組成物が塗布される側の表面に配向能を有していないものを用いることが好ましいが、支持基材１２のうち液晶性組成物が塗布される側の表面が配向能を有している場合には、図５に示すように、偏光選択反射層１１のうち支持基材１２側の部分選択反射層１１ａと支持基材１２との間に易接着層などの中間層１３を設けることにより、各部分選択反射層１１ａ，１１ｂ，１１ｃのコレステリック液晶構造の配向状態を制御し、特に支持基材１２側の部分選択反射層１１ａのコレステリック液晶構造のうち中間層１３との界面近傍の液晶分子のダイレクターが複数の方向に向くようにすることも可能である。なお、易接着層などの中間層１３を設ける場合には、支持基材１２側の部分選択反射層１１ａと支持基材１２との間の密着性を高めることもできる。なお、このような中間層１３としては、偏光選択反射層１１（部分選択反射層１１ａ）の材質及び支持基材１２の材質の両方に対して高い密着性が得られるものであればよく、一般に市販されているものを用いることができる。具体的には例えば、東洋紡社製の易接着層付ＰＥＴフィルムＡ４１００や、パナック社製の易接着材料ＡＣ−Ｘ、ＡＣ−Ｌ、ＡＣ−Ｗなどが挙げられる。なお、中間層１３は、支持基材と同様に、黒い顔料などを練りこみ、可視光域の光を吸収する光吸収層として用いることもできる。また、必要に応じて、図５に示すように、支持基材１２上に積層される各部分選択反射層１１ａ，１１ｂ，１１ｃのうち隣接した部分選択反射層の間に易接着性などの中間層１３を設けるようにしてもよい。
【００８６】
さらに、上述した実施の形態において、投影スクリーン１０（偏光選択反射層１１）の観察側の表面には、図６（ａ）に示すように、機能性保持層１９を設けるようにしてもよい。機能性保持層１９としては、各種のものを用いることができるが、例えば、ハードコート層（ＨＣ層）、防眩層（ＡＧ層）、反射防止層（ＡＲ層）、紫外線吸収層（ＵＶ吸収層）及び帯電防止層（ＡＳ層）などが挙げられる。
【００８７】
ここで、ハードコート層（ＨＣ層）は、投影スクリーン１０の表面を保護して傷付きや汚れの付着などを防止するための層である。防眩層（ＡＧ層）は、投影スクリーン１０のざらつきなどを防止するための層である。反射防止層（ＡＲ層）は、投影スクリーン１０の表面での光の反射を抑えるための層である。紫外線吸収層（ＵＶ吸収層）は、投影スクリーン１０に入射する光のうち液晶性組成物を黄色へ変化させる原因となる紫外線成分を吸収するための層である。帯電防止層（ＡＳ層）は、投影スクリーン１０で生じる静電気を除去するための層である。なお、機能性保持層１９が帯電防止層として用いられる場合には、機能性保持層１９は必ずしも投影スクリーン１０の観察側の表面に設けられている必要はなく、支持基材１２の背面側の表面に設けてもよく、また、支持基材１２に炭素粒子などを練りこむことにより、支持基材１２自体に静電気を除去する機能を付与してもよい。
【００８８】
なお、防眩層として用いられる機能性保持層１９は、観察者のいる空間が投影スクリーン１０表面に映り込んでしまう現象を防止する役割を果たすものであり、映像を良好に視認する上で重要である。この場合、防眩層としては、表面に凹凸形状を有する透明層が好ましく用いられ、これによって、投影スクリーン１０表面での界面反射によって鏡のように像が形成されてしまうことを効果的に防止することができる。なお、このような透明層を形成する方法としては、例えば、サンドブラスト法や、金型形成時の表面形状の転写、化学的な処理などの各種の方法により、透明な樹脂やガラスなどの表面に凹凸形状を賦型する方法を用いることができる。ここで、透明層の表面に形成される凹凸形状は不規則であっても規則性を持っていてもよい。この場合、偏光選択反射層１１の偏光分離機能を損なわないようにするため、防眩層は屈折率が等方な層であることが好ましい。防眩層の材料としては、例えば、ガラスやアクリル系、ポリエステル系などの樹脂を用いることができる他、マット表面を有するＴＡＣ（トリアセチルセルロース）フィルムなどを用いることもできる。
【００８９】
なお、投影スクリーン１０に防眩機能を付与する場合には、図６（ａ）に示すように、偏光選択反射層１１とは別体の機能性保持層１９により防眩層を実現する他、図６（ｂ）に示すように、偏光選択反射層１１の観察側の表面（最も観察側に位置する部分選択反射層１１ｃの表面）に凹凸形状（符号１１ｅ参照）を形成し、この凹凸形状により偏光選択反射層１１自体に防眩機能を付与するようにしてもよい。
【００９０】
さらに、上述した実施の形態においては、投影スクリーン１０の支持基材１２が、可視光域の光を吸収する光吸収層を含む吸収基材である場合を例に挙げて説明したが、これに限らず、支持基材１２が、可視光域の少なくとも一部の光を透過する透明基材であってもよい。この場合には、映像のコントラストを高めるという利点は失われるものの、映像が表示されていないときの投影スクリーン１０の透明度が高いので、背景がクリアに透けて見えることとなり、ショーウィンドウに設置したりといったデザイン性の高い利用が可能である。また、シチュエーションに応じて視野角を切り替えることにより効果的なアイキャッチ効果を生み出すこともできる。このため、明るい環境下では映えなかった、プロジェクターを用いた従来の情報ツールの欠点を解消して、広告板や情報掲示板、案内板等の用途で効果的に用いることができる。なお、上述した透明基材としては、ヘイズが少ないものが好ましいが、光を透過する材料であれば、アクリルやガラス、塩化ビニル等の任意の材料を用いることができる。また、上述した透明基材は、必ずしも無色である必要はなく、色のついたものでもよい。具体的には例えば、間仕切りや窓などに用いられる、茶や青、橙などの有色でかつ透明なプラスチック板やガラス板などを用いることができる。
【００９１】
さらに、上述した実施の形態においては、投影スクリーン１０において、偏光選択反射層１１と支持基材１２との間、又は、偏光選択反射層１１を構成する部分選択反射層１１ａ，１１ｂ，１１ｃのうち隣接した部分選択反射層の間に、上述したようにして、易接着性を有する中間層（易接着層）１３を設けることができるが、中間層１３には、その機能として、易接着性に加えて（又は易接着性に代えて）バリア性を与えるようにしてもよい。なお、ここでいうバリア性とは、支持基材上に偏光選択反射層を直接積層する場合、又は、一つの部分選択反射層上に他の部分選択反射層を直接積層する場合に、下層の構成部分が上層に移動（浸透）したり、上層の構成部分が下層に移動（浸透）したりすることを防止する機能をいう。なお、上層と下層との間で物質の移動が生じると、上層又は下層を構成する偏光選択反射層（又は部分選択反射層）本来の光学的機能（波長選択性、偏光選択性及び拡散性など）が損なわれてしまうが、上述したようなバリア性を有する中間層（バリア層）を用いることにより、それを防止することができる。具体的には例えば、コレステリック規則性を有する液晶性組成物を塗布することにより一つの部分選択反射層上に他の部分選択反射層を積層する場合には、液晶性組成物の種類やプロセス条件などによっては、上層の部分選択反射層を形成するための液晶性組成物に含まれるネマチック液晶成分が下層の部分選択反射層に浸透し、下層の部分選択反射層の螺旋ピッチ長を変化（増大）させてしまうことがあり得る。しかしながら、この場合でも、下層の部分選択反射層と上層の部分選択反射層との間にバリア層を設けるようにすれば、このようなネマチック液晶成分の移動（浸透）がなくなり、部分選択反射層の光学的機能（波長選択性、偏光選択性及び拡散性など）を良好に維持することができる。
【００９２】
なお、このようなバリア層としては、変性アクリレートや、ウレタンアクリレート、ポリエステルアクリレート、エポキシ樹脂などを挙げることができる。また、これらは単官能又は多官能のものを用いることができ、モノマー、オリゴマーの種類がある。具体的には、エトキシ化トリメチロールプロパントリアクリレート、プロポキシ化グリセリルトリアクリレート、ペンタエリスリトールテトラアクリレート、ジトリメチロールプロパンテトラアクリレート、ジペンタエリスリトールヒドロキシペンタアクリレート、エトキシ化ペンタエリスリトールテトラアクリレート、ペンタアクリレートエステル、ペンタエリスリトールトリアクリレート、トリメチロールプロパントリアクリレート、トリメチロールプロパンＰＯ変性トリアクリレート、イソシアヌール酸ＥＯ変性トリアクリレート、トリメチロールプロパンＥＯ変性トリアクリレート、ジペンタエリスリトールペンタ及びヘキサアクリレート、ウレタンアダクト体、脂肪族ポリアミン系エポキシ樹脂、ポリアミノアミド系エポキシ樹脂、芳香族ジアミン系エポキシ樹脂、脂環族ジアミン系エポキシ樹脂、フェノール樹脂系エポキシ樹脂、アミノ樹脂系エポキシ樹脂、メルカプタン系化合物系エポキシ樹脂、ジシアンジアミド系エポキシ樹脂、ルイス酸錯化合物系エポキシ樹脂等を挙げることができる。
【００９３】
投影システム
なお、上述した投影スクリーン１０は、図７に示すように、投影機２１を備えた投影システム２０に組み込んで用いることができる。
【００９４】
図７に示すように、投影システム２０は、投影スクリーン１０と、投影スクリーン１０上に映像光を投射する投影機２１とを備えている。
【００９５】
このうち、投影機２１としては、ＣＲＴや液晶プロジェクター、ＤＬＰ（digital light processing）プロジェクターなどを用いることができるが、特に限定はされない。ただし、投影機２１により投影スクリーン１０上に投射される映像光は、投影スクリーン１０により選択的に反射される光の偏光成分と同一の偏光成分の光（例えば右円偏光）を主として含むことが好ましい。
【００９６】
ここで、投影機２１として液晶プロジェクターを用いる場合には、その動作原理から、実質的に直線偏光が出射されている場合が多い。このような場合には、投影機２１から出射された映像光を位相差板２２などを介して出射させることにより、光量の損失なく直線偏光を円偏光へと変換することができる。
【００９７】
なお、位相差板２２としては、１／４波長位相差を持つものが好ましく用いられ、具体的には視感度が最も高い５５０ｎｍに合わせて１３７．５ｎｍの位相差を持つものが理想的である。また、出射される赤色（Ｒ）、緑色（Ｇ）及び青色（Ｂ）の全ての波長域の光に適用することができるという意味で、広帯域１／４波長位相差板がさらに好ましい。さらに、材料の複屈折を制御することで得られる単体の位相差板、又は、１／４波長位相差板と１／２波長位相差板とを組み合わせたものなどを用いることもできる。
【００９８】
このような位相差板２２は、図７に示すように、外付けで投影機２１の出射口に装着される他、投影機２１の内部に組み込まれていてもよい。
【００９９】
なお、投影機２１としてＣＲＴやＤＬＰプロジェクターが用いられる場合には、投影機２１から出射される光が無偏光状態の光であるので、円偏光を出射する場合には、直線偏光板及び位相差板からなる円偏光板を配置する必要がある。この場合、投影機２１自体の光量は半減するが、投影スクリーン１０の偏光選択反射層１１で選択的に反射される光の偏光成分と異なる偏光成分の光（例えば左円偏光）に起因した迷光などの発生を効果的に防止して映像のコントラストを高めることができる。
【０１００】
ここで、投影機２１は一般に、光の三原色である赤色（Ｒ）、緑色（Ｇ）及び青色（Ｂ）の波長域の光によりカラー表示を実現しており、例えば、投影スクリーン１０に対して光が垂直に入射する場合を基準にして、選択反射中心波長が４３０〜４６０ｎｍ、５４０〜５７０ｎｍ及び５８０〜６２０ｎｍの範囲に存在する光を投射している。
【実施例】
【０１０１】
次に、上述した実施の形態の具体的実施例について述べる。
【０１０２】
（実施例）
紫外線硬化型のネマチック液晶からなる主剤（９５重量％）にカイラル剤（５重量％）を添加したモノマー混合液晶をシクロヘキサノンに溶解し、５５０ｎｍに選択反射中心波長を有する第１のコレステリック液晶溶液を調整した。
【０１０３】
なお、ネマチック液晶としては、上記の化学式（２−ｘｉ）で表される化合物を含む液晶を用いた。
【０１０４】
また、重合性カイラル剤としては、上記の化学式（５）で表される化合物を用いた。
【０１０５】
さらに、第１のコレステリック液晶溶液には、チバ・スペシャルティ・ケミカルズ社製のアセトフェノン系光重合開始剤を５重量％添加した。
【０１０６】
そして、以上のようにして調整した第１のコレステリック液晶溶液を、２００ｍｍ□の黒色アクリル板上にバーコート法により塗布した。
【０１０７】
次に、８０℃のオーブンで９０秒加熱し、配向処理（乾燥処理）を行い、溶媒が除去されたコレステリック液晶層を得た。
【０１０８】
その後、窒素雰囲気下でコレステリック液晶層に対して３６５ｎｍの紫外線を１０ｍＷ／ｃｍ２で１分間照射し、コレステリック液晶層を硬化させることにより、５５０ｎｍに選択反射中心波長を有する１層目の部分選択反射層を得た。
【０１０９】
同様にして、第２のコレステリック液晶溶液を、１層目の部分選択反射層上に直接塗布し、配向処理（乾燥処理）及び硬化処理を行った。これにより、４５０ｎｍに選択反射中心波長を有する２層目の部分選択反射層を得た。なお、第２のコレステリック液晶溶液は、第１のコレステリック液晶溶液と同様の手法により調整されたものであり、ネマチック液晶とカイラル剤との混合比率を制御することにより、４５０ｎｍに選択反射中心波長を有するようにした。
【０１１０】
同様にして、第３のコレステリック液晶溶液を、２層目の部分選択反射層上に直接塗布し、配向処理（乾燥処理）及び硬化処理を行った。これにより、６００ｎｍに選択反射中心波長を有する、３層目の部分選択反射層を得た。なお、第３のコレステリック液晶溶液は、第１のコレステリック液晶溶液と同様の手法により調整されたものであり、ネマチック液晶とカイラル剤との混合比率を制御することにより、６００ｎｍに選択反射中心波長を有するようにした。
【０１１１】
以上により、偏光選択反射層として、緑色（Ｇ）の波長域の光（５５０ｎｍに選択反射中心波長を有する光）を選択的に反射する１層目の部分選択反射層と、青色（Ｂ）の波長域の光（４５０ｎｍに選択反射中心波長を有する光）を選択的に反射する２層目の部分選択反射層と、赤色（Ｒ）の波長域の光（６００ｎｍに選択反射中心波長を有する光）を選択的に反射する３層目の部分選択反射層とが、この順番で支持基材側から順に積層された投影スクリーンを得た。なお、１層目の部分選択反射層の厚さは４μｍ、２層目の部分選択反射層の厚さは３μｍ、３層目の部分選択反射層の厚さは５μｍとした。なお、このようにして得られた投影スクリーンの偏光選択反射層の各部分選択反射層のコレステリック液晶構造はプラーナー配向状態ではなかった。
【０１１２】
（比較例）
第１コレステリック液晶溶液、第２コレステリック液晶溶液及び第３コレステリック液晶溶液を塗布する順番を変えた以外は、上述した実施例と同様の手法により偏光選択反射層を製造し、偏光選択反射層として、青色（Ｂ）の波長域の光（４５０ｎｍに選択反射中心波長を有する光）を選択的に反射する１層目の部分選択反射層と、緑色（Ｇ）の波長域の光（５５０ｎｍに選択反射中心波長を有する光）を選択的に反射する２層目の部分選択反射層と、赤色（Ｒ）の波長域の光（６００ｎｍに選択反射中心波長を有する光）を選択的に反射する３層目の部分選択反射層とが、この順番で支持基材側から順に積層された投影スクリーンを得た。
【０１１３】
（評価結果）
実施例及び比較例に係る各投影スクリーン上に、投影機から出射された映像光を投射してコントラストを測定した。なお、投影機としては、液晶プロジェクター（ＥＬＰ−５２、エプソン社製）を用いた。
【０１１４】
ここで、投影機の出射口には、出射された映像光が円偏光となるように円偏光板を配置した。また、投影機及び投影スクリーンが設置される室内の照明は、天井に設置された蛍光灯（無偏光状態の光を出射するもの）により行い、天井からおよそ５０度の角度で投影スクリーン上に照明光が照射されるような関係で配置した。このとき、投影スクリーンの真下での明るさは、照度計（デジタル照度計５１０−０２、横河Ｍ＆Ｃ社製）により測定したところ、２００ルクス（ｌｘ）であった。
【０１１５】
なお、投影スクリーンは、床に対して垂直に設置した。また、投影機を投影スクリーンから垂直な方向（床に平行な方向）に約２．５ｍ離れたところに配置した。
【０１１６】
この状態で、投影機により投影スクリーン上に映像光（白と黒のエリアがある静止映像）を投射し、映像のコントラストを測定した。具体的には、輝度計（ルミナンスメーターＢＭ−８、トプコン社製）により、投影スクリーンの中央部の白色及び黒色の映像のそれぞれの輝度を測定し、その比をコントラスト（コントラスト＝白映像の輝度÷黒映像の輝度）として表した。
【０１１７】
次表１に、実施例及び比較例に係る各投影スクリーンについてのコントラストを示した。次表１に示すように、実施例及び比較例に係る各投影スクリーンでは、十分なコントラストが得られた。
【表１】
2005070768.tif 000008
【０１１８】
また、各投影スクリーンを目視により観察したが、この場合、実施例及び比較例の各投影スクリーンでは良好に映像を視認することができた。
【０１１９】
しかしながら、投影機により、実施例及び比較例に係る各投影スクリーン上に映像光（赤色、緑色及び青色のパターン模様の静止映像）を投射した状態で、映像光の入射光が斜めとなる位置（スクリーン平面の法線方向を０°として１５°以上の角度の位置）で映像を目視により観察したところ、実施例に係る投影スクリーンの方が、比較例に係る投影スクリーンよりも、色鮮やかな映像が表示された。
【図面の簡単な説明】
【０１２０】
【図１】本発明の一実施の形態に係る投影スクリーンを示す概略断面図。
【図２】図１に示す投影スクリーンの偏光選択反射層の配向状態及び光学的機能を説明するための模式図。
【図３】図１に示す投影スクリーンの変形例を示す概略断面図。
【図４】図１に示す投影スクリーンの他の変形例を示す概略断面図。
【図５】図１に示す投影スクリーンのさらに他の変形例を示す概略断面図。
【図６】図１に示す投影スクリーンのさらに他の変形例を示す概略断面図。
【図７】本発明の一実施の形態に係る投影スクリーンを備えた投影システムの一例を示す概略図。
【図８】コレステリック規則性を有する偏光選択反射層（部分選択反射層）で反射される反射光の選択反射スペクトルを示す図。
【符号の説明】
【０１２１】
１０  投影スクリーン
１１  偏光選択反射層
１１ａ，１１ｂ，１１ｃ，１１ｄ  部分選択反射層
１１ｅ  凹凸形状
１２  支持基材
１３  中間層
１９  機能性保持層
２０  投影システム
２１  投影機
２２  位相差板
３０  螺旋構造領域
３１Ｒ  選択反射波長域内の右円偏光
３１Ｌ  選択反射波長域内の左円偏光
３２Ｒ  選択反射波長域外の右円偏光
３２Ｌ  選択反射波長域外の左円偏光
３３  反射光
【図１】
2005070768.tif 000009
【図２】
2005070768.tif 000010
【図３】
2005070768.tif 000011
【図４】
2005070768.tif 000012
【図５】
2005070768.tif 000013
【図６】
2005070768.tif 000014
【図７】
2005070768.tif 000015
【図８】
2005070768.tif 000016